МНОГОСЛОЙНАЯ ПАНЕЛЬ

Полезная модель относится к области машиностроительных и строительных конструкций, а именно к технологиям производства многослойных панелей с легким объемным заполнителем из листового гофрированного зигзагообразного материала, и может быть использовано в самолетостроении, судостроении и других отраслях промышленности.
Известна многослойная панель, содержащая верхнюю и нижнюю обшивки и размещенный между ними зигзагообразный гофрированный заполнитель, разворачивающийся на плоскость, с боковыми гранями, расположенными под углом одна к другой с образованием чередующихся выступов и впадин и имеющими площадки контакта с верхней и нижней обшивками с легким заполнителем из гофрированного листового материала. Для увеличения площади контакта заполнителя с нижней обшивкой ребра гофров выполнены в виде чечевицеобразных элементов, размещенных при впадинах боковых граней. С той же целью в отношении верхней обшивки площадки контакта выполнены криволинейными в виде композиционного материала, расположенного между боковыми гранями заполнителя при его вершинах. (Патент РФ №2038265, «Многослойная панель», МПК B64C 3/26, опубликовано 27.06.95).
Недостатком данной панели является недостаточная прочность на сжатие и вероятность распространения трещин по всей поверхности при локальных нагрузках.
Наиболее близким по технической сущности и взятым в качестве прототипа выбрана многослойная панель, содержащая наружные обшивки, соединенные с помощью композиционного материала с размещенными между ними гофрированным заполнителем зигзагообразной структуры с чередующимися выступами и впадинами, на криволинейных участках сгиба материала заполнителя имеется строчная перфорация, через каждое отверстие проникает клеящий состав внутрь гофра и образует там каплю, которая в процессе полимеризации клея при соединении заполнителя с обшивками образует тело и головку заклепки (Патент РФ №2265552, «Многослойная панель», МПК B64C 3/26, опубликовано 10.12.2005 бюл. №34).
Недостатком данной панели является недостаточная прочность на сжатие при применении панелей в конструкциях, подверженных силовым нагрузкам, недостаточная устойчивость плоских боковых граней.
Известна многослойная панель и способ ее изготовления, содержащая раздельное изготовление обшивок и заполнителя с их последующим соединением, заполнителя, состоящего из зигзагообразного гофра, ребра которого по зигзагообразным линиям выполнены с возможностью наклона относительно плоскости контакта с обшивками, далее сжимание блока заполнителя с боковых сторон до предельно сжатого состояния граней и удаление, например, шлифованием до заданной высоты образовавшихся наклонных уступов с образованием щели между боковыми гранями и перемычками в нижней части ребра, которые удерживают заполнитель в целостности, причем соединение ведут по образовавшимся в результате шлифования раздвоенным ребрам (Патент РФ №2352726, «Многослойная панель и способ ее изготовления», МПК E04B 1/08, B21D 47/04, B64C 3/26, опубликовано 20.04.2009 бюл. №11).
Недостатком данного устройства является низкая прочность и устойчивость раздвоенных ребер, образовавшихся в результате шлифования, и образовавшихся щелей между боковыми гранями и перемычками в нижней части ребер, а также из-за отсутствия возможности образовывать опоры в виде локальных элементов для поддержки плоских боковых граней в наиболее опасных сечениях по высоте заполнителя, что приводит к преждевременной потере устойчивости и прочности в целом. В известном устройстве потеря устойчивости происходит с появлением одной волны, что значительно снижает критические напряжения, а также сложность процесса изготовления из-за применения дополнительных операций шлифования или фрезерования, что означает использование специального дополнительного оборудования.
Решаемой задачей, на решение которой направлено заявляемая полезная модель является повышение прочности на сжатие и повышение устойчивости элементов листового гофрированного зигзагообразного заполнителя многослойной панели при ее заданной весовой удельной прочности.
Техническим результатом, достигаемым при осуществлении полезной модели является повышение прочности на сжатие, повышение устойчивости листового гофрированного зигзагообразного заполнителя, за счет жесткой фиксации плоских боковых граней и вершин листового гофрированного зигзагообразного заполнителя многослойной панели, при ее заданной весовой удельной прочности.
Указанный технический результат достигается тем, что в многослойной панели, содержащей обшивки, соединенные с помощью композиционного клеящего материала с размещенным между ними листовым гофрированным зигзагообразным заполнителем с чередующимися выступами и впадинами, плоские боковые грани которых соединены между собой зигзагообразными линиями, в полое пространство, образованное между обшивками и листовым гофрированным зигзагообразным заполнителем введен дополнительный усиливающий заполнитель, который выполнен в виде подпирающего элемента, подложки из пены, которая расположена по обеим сторонам срединной плоскости панели на половину ее высоты для локальной поддержки с возможностью жесткой фиксации плоских боковых граней и вершин листового гофрированного зигзагообразного заполнителя.
Новизна:
кр
кр
z
2
В Предлагаемой многослойной панели, в пространстве между обшивками и листовым гофрированным зигзагообразным заполнителем введен дополнительный усиливающий заполнитель, который выполнен в виде подпирающего элемента, подложки из пены, по обеим сторонам срединной плоскости панели на половину ее высоты для локальной поддержки плоских боковых граней и вершин листового гофрированного зигзагообразного заполнителя, что приводит к повышению устойчивости. Рассмотрим устойчивость на примере одной плоской боковой грани:  обобщенная формула Эйлера. Где P - критическая сила, сжимающая сила, при которой изогнутое состояние (состояние выпучивания) граней также является состоянием равновесия (устойчивым состоянием) плоских боковых граней. Формы потери устойчивости плоских боковых граней с наличием промежуточных опор и без них показаны на фигурах 7 и 8. Из фигуры 7 видно, что длина , называемая приведенной длиной, соответствует длине полуволны синусоиды на форме потери устойчивости плоской боковой грани. Таким образом, знание приведенной длины µl=1/2 позволяет подсчитать критическую силу по обобщенной формуле Эйлера P=4πEJ. Увеличивается критическая сила и критические напряжения. Таким образом, создание дополнительного усиливающего заполнителя в виде подпирающего элемента, подложки из пены, служащего промежуточной дополнительной опорой на уровне срединной плоскости для локальной поддержки плоских боковых граней и вершин позволяет повысить устойчивость элементов листового гофрированного зигзагообразного заполнителя при заданной весовой удельной прочности в 4 раза.
кр
кр
Тогда как в многослойной панели без создания дополнительного усиливающего заполнителя, служащего промежуточной дополнительной опорой для локальной поддержки плоских боковых граней и вершин потеря устойчивости происходит с появлением одной волны, что значительно снижает критические напряжения (фиг. 8). Прочностные характеристики повышаются с увеличением критической силы P и критических напряжений потери устойчивости σ.
Для пояснения технической сущности рассмотрим чертежи:
фиг. 1 - изображен общий вид панели с листовым гофрированным зигзагообразным заполнителем;
фиг. 2 - плоская заготовка заполнителя;
фиг. 3 - вид многослойной панели без заполнения полого пространства;
п
фиг. 4 - выполнение заливки вспомогательного поддерживающего слоя из жидкого материала, например парафина h=H/3;
фиг. 5 - выполнение заливки дополнительного усиливающего заполнителя в виде пены поверх вспомогательного поддерживающего слоя, например, парафина;
сп
фиг. 6 - создание опор для локальной поддержки дополнительным усиливающим заполнителем (пеной) по срединной плоскости по обеим сторонам панели h=H/2, где:
п
сп
1 - нижняя и верхняя обшивки; 2 - листовой гофрированный зигзагообразный заполнитель; 3 - зигзагообразные линии выступов гофра; 4 - зигзагообразные линии впадин; 5 - дополнительный усиливающий внутренний заполнитель в виде подпирающего элемента, подложки из пены; 6 - вспомогательный поддерживающий слой из парафина, 7 - плоские боковые грани. Обозначения: H - высота панели от обшивки до обшивки, h=H/3 - уровень заливки парафина, h=H/2 - уровень срединной плоскости;
фиг. 7 - форма потери устойчивости грани с локальной поддержкой;
фиг. 8 - форма потери устойчивости грани без локальной поддержки.
Вариант осуществления полезной модели:
п
п
сп
сп
доп
доп
Многослойная панель содержит обшивки 1 (верхнюю и нижнюю) и листовой гофрированный зигзагообразный заполнитель 2 в виде чередующихся выступов и впадин, который получен гибкой листовой заготовки по линиям 3, 4. Проходящие через линии 3 и 4 плоскости образуют плоские боковые грани, следы взаимного пересечения которых представляют собой пилообразные и зигзагообразные линии листового заполнителя. По линиям 3 и 4 листовой гофрированный зигзагообразный заполнитель соединен с обшивками 1. В образованное полое пространство между обшивками и листовым гофрированным зигзагообразным заполнителем введен дополнительный усиливающий заполнитель 5, состоящий из пены, и который выполнен в виде подпирающего элемента, подложки, которая расположена по обеим сторонам срединной плоскости панели на половину ее высоты для локальной поддержки с возможностью жесткой фиксации плоских боковых граней и вершин листового гофрированного зигзагообразного заполнителя. По обеим сторонам панели, вначале, создают вспомогательный слой из жидкого материала (например, парафина), для этого заливают парафин в жидком состоянии во впадины листового гофрированного зигзагообразного заполнителя на уровень h=H/3, (где H - высота панели от обшивки до обшивки, h - уровень заливки парафина), который отверждается при нормальной температуре. После отверждения парафина поверх него наносят дополнительный усиливающий заполнитель в виде пены в жидком состоянии, который отверждается при нормальной температуре окружающей среды (20-25°C), на уровень h=H/2, (где H - высота панели от обшивки до обшивки, h - уровень срединной плоскости), так чтобы дополнительный усиливающий заполнитель был расположен точно на уровне срединной плоскости по обеим сторонам панели, толщина дополнительного усиливающего заполнителя зависит от высоты панели, толщины листового гофрированного зигзагообразного заполнителя, но должна рассчитываться с учетом заданной весовой удельной прочности панели, но не более чем h=H/2, (где H - высота панели от обшивки до обшивки, h - высота дополнительного усиливающего заполнителя, состоящего из пены. После полного отверждения пены удаляют слой парафина, при этом панель помещают в печь и при температуре 80-90°C получают слой парафина в жидком состоянии, а затем удаляют естественным образом, при этом при повышении температуры усиливаются адгезионные свойства дополнительного усиливающего заполнителя с листовым гофрированным зигзагообразным заполнителем. Таким образом, на уровне срединной плоскости многослойной панели остается лишь дополнительный усиливающий заполнитель, состоящий из пены, служащий опорой для локальной поддержки, при этом обеспечивая заданную весовую удельную прочность на сжатие за счет повышения устойчивости листового гофрированного зигзагообразного заполнителя при жесткой фиксации плоских боковых граней и вершин листового гофрированного зигзагообразного заполнителя.
Пример конкретного выполнения:

Для подтверждения технического результата в заявляемой полезной модели: были изготовлены и испытаны 3 образца многослойных панелей (толщина панели 30 мм, ширина, длина - 150 мм). Обшивки изготовлены из стеклопластика толщиной 2 мм, листовой гофрированный зигзагообразный заполнитель изготовлен из полимерной бумаги Nomex и сложен таким образом, что его толщина в сжатом состоянии H=30 мм, дополнительный усиливающий заполнитель представляет собой пену низкой плотности производства компании Sicomin, вспомогательный поддерживающий слой представляет собой парафин нефтяной твердый марки П-2 (температура плавления не ниже 58°C).
Образец №1 - состоит из обшивок и расположенного между ними листового гофрированного зигзагообразного заполнителя, соединенного с этими обшивками с помощью композиционного клеящего материала, при этом в образованное полое пространство между обшивками и листовым гофрированным зигзагообразным заполнителем вводят дополнительный усиливающий заполнитель в виде пены (полное заполнение полого пространства с обеих сторон по всей высоте и объему;
Образец №2 - состоит из обшивок и расположенного между ними листового гофрированного зигзагообразного заполнителя, соединенного с этими обшивками с помощью композиционного клеящего материала, причем в образованном полом пространстве на уровне срединной плоскости (H/2=15 мм) создают локальную поддержку плоских боковых граней и вершин листового гофрированного зигзагообразного заполнителя с обеих сторон панели, образованной из дополнительного усиливающего заполнителя в виде пены толщиной 10 мм (фиг. 6).
Образец №3 состоит из обшивок и расположенного между ними листового гофрированного зигзагообразного заполнителя, соединенного с этими обшивками с помощью композиционного клеящего материала без заполнения полого пространства (фиг. 3).
Были проведены испытания образцов на сжатие и получены следующие данные: максимальная нагрузка при сжатии: Образец №1 - 76 кН, образец №2 - 21 кН, образец №3 - 0.20 кН. По сравнению с образцом №3 (в котором полое пространство ничем не заполняется и отсутствует локальная поддержка плоских боковых граней и вершин листового гофрированного заполнителя), образец №2 (в котором производят частичное заполнение полого пространства в виде дополнительного усиливающего заполнителя на уровне срединной плоскости по обеим сторонам панели, который жестко фиксирует плоские боковые грани и вершины листового гофрированного зигзагообразного заполнителя) выдержал нагрузку в 100 раз большую, что видно из графика 1.
кр
Таким образом, можно сделать предварительный вывод о том, что использование локальной поддержки плоских боковых граней и вершин листового гофрированного зигзагообразного заполнителя повышает устойчивость элементов листового гофрированного зигзагообразного заполнителя и прочностные характеристики многослойной панели при заданной весовой удельной прочности  , (где σ - критические напряжения, w - вес).
Технико-экономические преимущества заявляемого изобретения по сравнению с известными аналогами
кр
При сравнении с одним из известных аналогов, введение дополнительного усиливающего заполнителя, состоящего из пены, служит подпирающим элементом плоских боковых граней и вершин листового гофрированного зигзагообразного заполнителя в панели, что существенно повышает устойчивость панели в целом. С целью сохранения заданной весовой удельной прочности , (где σ - критические напряжения, w - вес), предлагается производить локальную поддержку плоских боковых граней листового гофрированного зигзагообразного заполнителя, а именно - по срединной плоскости: заполнять дополнительный усиливающий элемент, состоящий из пены в полое пространство между обшивками и листовым гофрированным зигзагообразным заполнителем по срединной плоскости панели (фиг. 6). Таким образом, вес конструкции существенно не увеличивается, по сравнению с прототипом, достигаются увеличение прочностных характеристик на сжатие за счет повышения устойчивости плоских боковых граней и вершин листового гофрированного зигзагообразного заполнителя, и панели, в целом.